СПОСОБ ВОССТАНОВЛЕНИЯ РЕТЕНЦИОННЫХ СВОЙСТВ ЗУБНЫХ ПРОТЕЗОВ
METHOD OF RESTORING RETENTION PROPERTIES OF DENTAL PROSTHESES

Изобретение относится к области медицины, а именно к ортопедической стоматологии, и может быть использовано при восстановлении пазово-плечевых аттачменов бюгельного протеза.
Точное прилегание матрицы и патрицы аттачмена бюгельного протеза позволяет пользоваться протезом до возникновения частичного износа взаимодействующих поверхностей. Такой фрикционный износ приводит к необходимости переделки всего протеза в неоправданно ранние сроки. Использование жестких матриц требует приложения усилий в момент снятия и наложения протеза в большей степени, чем во время функционирования протеза. По этой причине в процессе пользования зубным протезом происходит частичный износ патрицы, несмотря на то, что она металлическая, при этом врач вынужден прибегать к изготовлению нового протеза. Из уровня техники не известны способы восстановления ретенционных свойств именно скользящих или защелкивающихся креплений протезов во рту (аттачменов) без изменения их первоначальной конструкции, когда используются дополнительные элементы, изготовление и установка которых сложна, а применение не эффективно.
Известен способ восстановления прецизионности телескопических коронок (патент РФ на изобретение №2394525, кл. А61С 13/00, опубл. 20.07.2010) для фиксации телескопического зубного протеза, который покрывается лаком, кроме внутренней поверхности коронки, требующей восстановления необходимого уровня фиксации, для чего зубной протез помещают в емкость с гальваножидкостью и подвергают золочению с контролируемой толщиной золотого покрытия 0,2 мкм/мин при силе тока 300 мА и содержании золота в электролите 2 г/л.
Описанный способ, принятый за прототип, не обеспечивает требуемого, полноценного восстановления свойств протеза, так как полученная толщина золотого покрытия не может быть точно проконтролирована, кроме того, способ предусматривает использование в электролите золота, которое в процессе золочения осаждается на восстанавливаемую поверхность в химически чистом виде. Золото, как конструкционный металл, не достаточно твердо, поэтому достигнутый прототипом результат будет кратковременным.
Технической задачей изобретения является устранение недостатка прототипа, а именно повышение качества гальванопокрытия при восстановлении размеров патрицы зубного протеза. Технический результат - восстановление ретенционных свойств пазово-плечевых аттачменов съемных протезов без изменения первоначальной конструкции изготовленного зубного протеза на длительный период за счет применения качественного золотоциркониевого покрытия при восстановлении размеров патрицы зубного протеза.
Указанный технический результат изобретения достигается тем, что в способе восстановления ретенционных свойств зубных протезов, включающем гальванопокрытие несколькими слоями из электролита, содержащего золото, поверхности зубного протеза, подвергшейся фрикционному износу и требующей изменения внутренних размеров, при этом все остальные поверхности зубного протеза покрывают изолирующим лаком, после чего помещают его в емкость для золочения, в отличие от прототипа, предварительно измеряют микрометром зазор между внутренней поверхностью, требующей изменения размеров - патрицей аттачмена и взаимодействующей с ней матрицей, затем протез протравляют в 25-процентном растворе соляной кислоты, проводят гальванопокрытие золотоциркониевым композиционным составом электролита в два этапа: первый - на толщину покрытия 1 мкм и второй - до требуемой толщины покрытия золотоциркониевой оболочкой, приведенным в возвратно-поступательное движение электролитом, при этом раствор электролита для золочения имеет следующий состав: 98,5% - золото, 1% - оксид циркония, 0,5% - кобальт.
Сущность заявляемого изобретения поясняется фотографиями, на которых: фиг.1 - показана часть зубного протеза - патрица до восстановления; фиг.2 - то же, после восстановления; фиг.3 - зубной протез в сборе.
Пример осуществления способа.
Реализация заявляемого способа осуществляется в устройстве для гальванопокрытия электролитом золотоциркониевого состава. Проводят измерения величины зазора между патрицей и матрицей аттачмена бюгельного протеза с помощью микрометра. Части зубного протеза, не требующие изменения размеров, (фиг.1) покрывают изолирующим лаком. Затем протез обезжиривают и протравливают в 25%-ном растворе соляной кислоты. Проводится первичное золочение на толщину в 1 микрон раствором электролита следующего состава: 98,5% - золото, 1% - оксид циркония, 0,5% - кобальт. Окончательное золочение на требуемую толщину покрытия проводят при перемешивании электролита и приведении его в возвратно-поступательное движение. По окончании процесса протез извлекают из электролитической ванны, промывают в воде и высушивают (фиг.2). Затем проводят измерения толщины полученного слоя с помощью микрометра для определения его соответствия заданным значениям (фиг.3).
Результаты эксперимента. До золочения: диаметр матрицы 1020 микрон, диаметр патрицы 990 микрон; после золочения: диаметр патрицы 1005 микрон. До золочения несоответствие размеров составляло 30 микрон, после - 15 микрон, что в условиях функционирования протеза в полости рта обеспечивает ему адекватную ретенцию.